КОМПЛЕКСНАЯ ДОБАВКА ДЛЯ ПЕНОБЕТОННОЙ СМЕСИ
COMPLEX ADDITIVE FOR FOAM-CONCRETE MIXTURE

Изобретение относится к строительным материалам и может быть использовано в качестве комплексной добавки в растворную смесь при производстве пенобетонов.
Известна комплексная добавка в растворные смеси, содержащая амилозу и золь кремниевой кислоты (RU №2278839, C04B 22/08, опубл. 27.06.2006). Недостатком указанной добавки является недостаточно высокая трещиностойкость получаемых материалов.
Наиболее близкой к предлагаемому изобретению является комплексная добавка, содержащая хлорид натрия и порошок синтетического моющего средства при следующем соотношении компонентов, мас.%: хлорид натрия - 65-75; порошок синтетического моющего средства - 25-35 (RU №2206535, C04B 28/02, опубл. 20.06.2003).
Недостатком такой комплексной добавки является недостаточно высокая трещиностойкость получаемых материалов. Задачей данного изобретения является повышение трещиностойкости пенобетона как показателя отношения прочности изгиба материала к его прочности на сжатие.
2
Технический результат изобретения достигается тем, что комплексная добавка для пенобетонной смеси, содержащая хлорид натрия, также содержит пенообразующую добавку на протеиновой основе и золь кремниевой кислоты процентной концентрации SiO 3,3% при следующих соотношениях компонентов, мас.%:
Хлорид натрия NaCl
58,8-71,4
Пенообразующая добавка на протеиновой основе
8,2-11,8
Золь кремниевой кислоты
20,4-29,4
ПРИМЕР КОНКРЕТНОГО ВЫПОЛНЕНИЯ
Предлагаемую комплексную добавку для пенобетонной смеси вводят следующим образом.
2
Комплексная добавка, содержащая пенообразующую добавку на протеиновой основе, хлорид натрия и золь кремниевой кислоты процентной концентрации SiO 3,3%, используется для приготовления строительной пены при следующих соотношениях компонентов, мас %:
Хлорид натрия NaCl
58,8-71,4
Пенообразующая добавка на протеиновой основе
8,2-11,8
Золь кремниевой кислоты
20,4-29,4
В качестве пенообразующей добавки на протеиновой основе могут быть применены следующие марки: Addiment SB 31L (жидкость темно-коричневого цвета, интервал pH пенообразования: 6-10; основное активное вещество - протеингидролизат; (Хитров А.В., автореферат на соискание уч.ст. д.т.н. «Технология и свойства пенобетона с учетом природы вводимой пены». СПб, ПГУПС, 2006); область применения: в качестве добавки для производства пенобетона; торговая марка RENIMENT SB 31L; фирма-изготовитель «SIKA ADDIMENT GmbH» B-69171 Leimen, ФРГ), а также «FOAMCEM» (основное активное вещество - протеингидролизат; область применения: вспениватель для приготовления легкого ячеистого бетона; производитель Laston Italiana S.P.A) и «GreenFroth-P» (основное активное вещество - протеингидролизат; область применения: для производства пенобетона, а также для изготовления легких стеновых и отделочных; производитель «ISOLTECH snc di Scarpa & С» Via С.Colombo, 41 24020 RANICA (BG), Italy).
Ниже приведены результаты исследования предлагаемой комплексной добавки для пенобетонной смеси.
2
Цементная смесь состава, мас.%: портландцемент марки М400-Д20 - 78%, SiO - 22% затворяется водой при водовяжущем отношении (В/В) 0,39.
2
Дозируют концентрированную пенообразующую добавку на протеиновой основе Addiment SB 31L с процентной концентрацией основного вещества 70% в количестве 0,7% от массы цемента, промышленный кремнезоль К3-ТМ процентной концентрации оксида кремния SiO 3,3% в количестве 1,7% от массы цемента, воду в количестве 15,4% от массы цемента и хлорид натрия в количестве 5% от массы цемента, перемешивают в полиэтиленовой емкости и получают строительный раствор пенообразующей добавки. При помощи пеногенератора получают строительную пену. Полученную строительную пену перемешивают с приготовленной растворной смесью до получения однородной пенобетонной смеси.
Образцы пенобетона средней плотности Д500, изготовленные с предлагаемой комплексной добавкой для пенобетонной смеси, твердеют при естественных условиях. После 28 суток твердения образцы испытывают на прочность при изгибе и сжатии по ГОСТ 10180-90. По полученным данным вычисляется трещиностойкость. Результаты представлены в таблице.
Анализ результатов, приведенных в таблице, свидетельствует о том, что введение указанной комплексной добавки для пенобетонной смеси приводит к повышению трещиностойкости пенобетона в сравнении со значениями, достигаемыми при использовании прототипа.
2
Трещиностойкость пенобетона, полученного с использованием предлагаемой комплексной добавки для пенобетонной смеси, содержащей хлорид натрия, пенообразующую добавку на протеиновой основе и золь кремниевой кислоты процентной концентрации SiO 3,3% при следующих соотношениях компонентов, мас.%:
Хлорид натрия NaCl
58,8-71,4
Пенообразующая добавка на протеиновой основе
8,2-11,8
Золь кремниевой кислоты
20,4-29,4
Таблица
№
Комплексная добавка, мас.%
Комплексная добавка, % от массы цемента
Трещиностойкость, Rизг/Rсжат
Известная добавка
1
Хлорид натрия
70
Порошок синтетического моющего средства
30
7.1
0.59
Добавка по изобретению
1
Хлорид натрия NaCl
58,8
Пенообразующая добавка на протеиновой основе
1,8
5,1
0.70
Золь кремниевой кислоты
29,4
2
Хлорид натрия NaCl
67,5
Пенообразующая добавка на протеиновой основе
9,5
7,4
0.77
Золь кремниевой кислоты
23
3
Хлорид натрия NaCl
71,4
Пенообразующая добавка на протеиновой основе
8,2
9,8
0.66
Золь кремниевой кислоты
20,4